УСТОЙЧИВЫЕ К ИСТИРАНИЮ И УСТОЙЧИВЫЕ К ОТСЛАИВАНИЮ КОМПОЗИЦИИ ДЛЯ ИСПОЛЬЗОВАНИЯ В АРХИТЕКТУРЕ

1. Водная композиция покрытия для использования в архитектуре, которая образует пленку краски, причем указанная пленка краски способна проявлять устойчивость к истиранию или отслаиванию, при этом водная композиция покрытия для использования в архитектуре содержит:
латекс с включением зерен воска, где латекс с включением зерен воска содержит гидрофобное соединение воскового ряда, заключенное в полимерную матрицу,
воск, где воск составляет от 1,04 вес. % до 4,77 вес. % водной композиции покрытия для использования в архитектуре.
2. Водная композиция покрытия для использования в архитектуре по п. 1, дополнительно содержащая придающий мутность пигмент.
3. Водная композиция покрытия для использования в архитектуре по п. 2, где диапазон весовых отношений придающего мутность пигмента к воску составляет от 5,6 до 8.
4. Водная композиция покрытия для использования в архитектуре по п. 1, дополнительно содержащая добавку, способствующую коалесценции, и при этом диапазон весовых отношений латекса с включением зерен воска к добавке, способствующей коалесценции, составляет от 14,7 до 16,15.
5. Водная композиция покрытия для использования в архитектуре по п. 1, дополнительно содержащая полиуретановую смолу.
6. Водная композиция покрытия для использования в архитектуре по п. 5, где диапазон весовых отношений латекса с включением зерен воска к полиуретановой смоле составляет приблизительно 2,17 ± 10%, предпочтительно ± 5%, более предпочтительно ± 2,5%.
7. Водная композиция покрытия для использования в архитектуре по п. 1, дополнительно содержащая полимерный синтетический пигмент.
8. Водная композиция покрытия для использования в архитектуре по п. 7, где диапазон весовых отношений латекса с включением зерен воска к полимерному синтетическому пигменту составляет приблизительно 12,11 ± 10%, предпочтительно ± 5%, более предпочтительно ± 2,5%.
9. Водная композиция покрытия для использования в архитектуре, которая образует пленку краски, причем указанная пленка краски способна проявлять устойчивость к истиранию или отслаиванию, при этом водная композиция покрытия для использования в архитектуре содержит:
латекс с включением зерен воска, где латекс с включением зерен воска содержит гидрофобное соединение воскового ряда, заключенное в полимерную матрицу,
необязательный придающий мутность пигмент,
воск, где воск составляет от приблизительно 2,0 вес. % до приблизительно 12,0 вес. % водной композиции покрытия для использования в архитектуре.
10. Водная композиция покрытия для использования в архитектуре по п. 9, где воск составляет от приблизительно 3,0 вес. % до 10,0 вес. % водной композиции покрытия для использования в архитектуре.
11. Водная композиция покрытия для использования в архитектуре по п. 9, где воск составляет от приблизительно 3,0 вес. % до 7,0 вес. % водной композиции покрытия для использования в архитектуре.
12. Водная композиция покрытия для использования в архитектуре по п. 9, дополнительно содержащая придающий мутность пигмент, и при этом диапазон весовых отношений придающего мутность пигмента к воску составляет менее чем приблизительно 8,0.
13. Водная композиция покрытия для использования в архитектуре по п. 12, где диапазон весовых отношений придающего мутность пигмента к воску составляет менее чем приблизительно 6,0.
14. Водная композиция покрытия для использования в архитектуре по п. 9, где диапазон весовых отношений латекса с включением зерен воска к добавке, способствующей коалесценции, составляет от приблизительно 15 до приблизительно 35.
15. Водная композиция покрытия для использования в архитектуре по п. 9, дополнительно содержащая полиуретановую смолу.
16. Водная композиция покрытия для использования в архитектуре по п. 15, где диапазон весовых отношений латекса с включением зерен воска к полиуретановой смоле составляет от приблизительно 1,0 до приблизительно 2,5.
17. Водная композиция покрытия для использования в архитектуре по п. 16, где диапазон весовых отношений латекса с включением зерен воска к полиуретановой смоле составляет от приблизительно 1,25 до приблизительно 2,25.
18. Водная композиция покрытия для использования в архитектуре, которая образует пленку краски, причем указанная пленка краски способна проявлять устойчивость к истиранию или отслаиванию, при этом водная композиция покрытия для использования в архитектуре содержит:
латекс с включением зерен воска, где латекс с включением зерен воска содержит гидрофобное соединение воскового ряда, заключенное в полимерную матрицу,
необязательный придающий мутность пигмент,
воск, где воск составляет от приблизительно 0,25 вес. % до приблизительно 2,0 вес. % водной композиции покрытия для использования в архитектуре, и
добавку, способствующую коалесценции, где добавка, способствующая коалесценции, составляет от приблизительно 2,5 вес. % до приблизительно 5 вес. % водной композиции покрытия для использования в архитектуре.
19. Водная композиция покрытия для использования в архитектуре по п. 18, где воск составляет менее чем приблизительно 1,75 вес. %, предпочтительно менее чем приблизительно 1,5 вес. % или 1,25 вес. % или менее чем приблизительно 1,0 вес. % или приблизительно 0,5 вес. %.
20. Водная композиция покрытия для использования в архитектуре по п. 18, где добавка, способствующая коалесценции, составляет по меньшей мере приблизительно 2,8 вес. %, предпочтительно по меньшей мере приблизительно 3,0 вес. %, предпочтительно по меньшей мере приблизительно 3,5 вес. %.
21. Водная композиция покрытия для использования в архитектуре по любому из предыдущих пунктов, где воск предусматривает порошок окисленного HDPE.
22. Водная композиция покрытия для использования в архитектуре по п. 21, где воск характеризуется значениями среднего размера частиц (mV) от приблизительно 1 микрона (мкм) до приблизительно 25 мкм, предпочтительно от приблизительно 3 мкм до приблизительно 22 мкм, предпочтительно от приблизительно 5 мкм до приблизительно 20 мкм.
23. Водная композиция покрытия для использования в архитектуре по любому из предыдущих пунктов, где воск предусматривает дисперсию воска в воде или другом растворителе.
24. Водная композиция покрытия для использования в архитектуре по любому из предыдущих пунктов, где латекс с включением зерен воска содержит восковую сердцевину с молекулярной массой от приблизительно 200 до приблизительно 1000.
25. Вводная композиция покрытия для использования в архитектуре по п. 24, где латекс с включением зерен воска содержит акриловый матричный полимер.
26. Водная композиция покрытия для использования в архитектуре по пп. 9-25, дополнительно содержащая придающий мутность пигмент.
27. Водная композиция покрытия для использования в архитектуре по любому из предыдущих пунктов, дополнительно содержащая цветной пигмент или краситель.